【手続補正書】
【提出日】平成17年4月13日(2005.4.13)
【手続補正１】
【補正対象書類名】明細書
【補正対象項目名】全文
【補正方法】変更
【補正の内容】
【書類名】      明細書
【発明の名称】  人体用保冷材
【特許請求の範囲】
【請求項１】  ポリエチレングリコール（平均分子量３００〜６００）又はグリセロールからなる保冷薬剤を容器に入れた人体用保冷材。
【請求項２】  保冷薬剤が前記薬剤の混合からなる請求項１記載の人体用保冷材。
【請求項３】  前記薬剤の混合により得られる保冷薬剤であって融点が１０〜１７℃である請求項２記載の人体用保冷材。
【請求項４】  前記薬剤の混合がポリエチレングリコール４００と６００である請求項３記載の人体用保冷材。
【請求項５】  前記容器において、人体接触面以外の面のうち、少なくとも接触面の反対面が断熱性である請求項１又は４記載の人体用保冷材。
【請求項６】  ほぼ中央で人体接触面側へ２つに折り曲げることが可能な請求項５記載の人体用保冷材。
【請求項７】  折り曲げ数が３以上である請求項５記載の人体用保冷材。
【請求項８】  折り曲げた状態を保つための止めがついた請求項６又は７記載の人体用保冷材。
【発明の詳細な説明】
【０００１】
【産業上の利用分野】
本発明は、人体保冷用保冷材又は蓄冷材に関する。
【０００２】
【従来の技術】
人体を冷却するために用いる保冷材については、温度が氷点以下であると凍傷の恐れがあるため、０℃〜２５℃の温度帯のいずれかの温度であることが要求される。又、中身の保冷薬剤については、安全性が求められ、特に、顔、目、頭部を冷却する用途では絶対の安全性が条件となる。さらに、保冷有効時間も相応のものでなければならない。これら３点を満足するものはこれまで見い出されていない。例えば、よく用いられるアイスノンでは、冷凍庫（−２１℃）で凍結させるため第一の条件に合致しない。ロッテ電子製のヒアロンでは、硝酸アンモニウムを寒剤として用いてあり、安全性に問題がある上、繰り返し利用できない。このように、人体用の保冷材は条件が厳しく、これまで実用化が遅れていた。なお、本発明では、中身を保冷薬剤、容器を含めて保冷材と呼ぶ。
【０００３】
【発明が解決しようとする課題】
人体安全性が高く、家庭用冷蔵庫内で凍結し、かつ適切な温度を長く保持する保冷材を得る。
【０００４】
【課題を解決するための手段】
発明者は、人体安全性が絶対的であり、かつ、環境安全性も高く、さらに温度が人体冷却に適切である保冷薬剤として、ポリエチレングリコール及びグリセロールを見い出した。ポリエチレングリコールのうち分子量が３００〜６００のいずれか及びグリセロールは、０〜２５℃という条件を満足するので、本発明にはこれらの薬剤からなるものでなければならない。又、これらを２〜３種類混合（例えばポリエチレングリコール３００と４００、３００とグリセロールなど）したものでもよい。
【０００５】
市販のポリエチレングリコール３００は０℃前後、４００は７℃前後、６００は１７℃前後、グリセロールは１７℃である。ポリエチレングリコールの平均分子量は重量平均をいうが、製法上必ず分子量分布をもっており、かつ測定の誤差も大きい。そこで、本発明では平均分子量とともに、融点も併記することとした。
【０００６】
ポリエチレングリコール６００と、グリセロールは、それぞれ１７℃前後とやや温度が高く、容器に入れると、人体に対する冷却感に劣ることがある。そこで、最も快適冷却温度が得られる１３℃前後とすることが望ましい。
【０００７】
それには、ポリエチレングリコールであって、平均分子量が５００〜５５０（１０〜１５℃）を用いる方法もあるが製法が難しい。そこで本発明では、製法の容易なポリエチレングリコール４００と６００を混合して、１２℃前後を得ることに成功した。
【０００８】
本発明では家庭用冷蔵庫内（３〜１０℃）で凍結するものが実用上好ましい。ポリエチレングリコール３００（３００は家庭用冷蔵庫での凍結は、冷却力が弱い冷蔵庫では凍結しないことがある）〜６００、グリセロール、及びそれらの混合薬剤は家庭用冷蔵庫で凍結するものが得られる。家庭用冷蔵庫内で確実に凍結するものであるには融点が１０℃以上である必要があり、人体の冷却感の点からは、融点が１７℃以下であることが好ましい。これを満足するものを得るには、市販の平均分子量４００から６００のもの複数種類を混合する方法、平均分子量５００〜６００の間の単一成品を用いる方法などがある。ポリエチレングリコール３００と６００とを適量混合する方法などがある。
【０００９】
ポリエチレングリコール、グリセロール、それらの混合剤では保持時間がやや短いという欠点がある。そこで、発明者は人体用保冷材の主たる２面において、皮膚に接する面以外の面は冷却に関与しないうえ、反対の面を手で持って押さえるため、手からの熱の流入があって、それが保冷材の保持時間を著しく縮める点に着目した。又、手で押さえない場合でも、接触面以外の面からは大量の熱が流入してしまう。以上から、少なくとも接触面と反対面、望ましくは、接触面以外の面をすべて断熱性とすれば保持時間を長くすることができる。
【００１０】
しかし、片面を断熱性とすることにより、凍結するのに要する時間が極端に長くなり、実用的でないという恐れがあった。幸い、例えばポリエチレングリコールとグリセロールは凍結体となる時間が、２５０ｇで５〜６時間程度と短いため、片面断熱性より１．５倍かかったとしても９時間で氷結体となり、１晩もかからないことになる。
【００１１】
以上のように、片面断熱としたポリエチレングリコール及びグリセロールの人体用条件の保冷材は、すべての条件を満足する。
【００１２】
断熱性を持たせるには空気層を形成する方法と、不織布又はスポンジを形成する方法との２つがある。前者では、例えば図１のように硬質容器の片面表面にくぼみをつくり、その上に脱着可能な板状のものを重ねて２重とし、その間に空洞を形成する方法がある。凍結させる時は、はずして、冷蔵庫に入れて、凍結時間を短くすることができる。後者では、片面表面に不織布、又はスポンジ（発泡体）を接着する（熱融着を含む）か、粘着剤ではりあわせるなどの方法の他に、保冷剤を入れた袋をそれを収容する別の袋の中に入れ、保冷剤を入れた袋の片面に、発泡体の断熱材を単にあて収納する袋との間にはさみ、片面断熱とする方法もある。本発明では、人体接触面は断熱性とすることはできない。しかし、これはあくまで使用時であって、接触面にも不織布やスポンジをつけておき、これは、片方からめくれるようにしておき、人体接触するときはめくり、そうでないときはかぶせて、すべての表面を断熱性とすることができる。
【００１３】
スポンジでは、ゴムスポンジが断熱性、強度両面において優れている。ポリエチレン、ポリプロピレン、ウレタン等のスポンジ、不織布あるいは、発泡体を用いる場合は、スポンジ外表面を、プラスチック等のフィルム又はアルミラミネートなどの方法で強化し、耐摩耗、耐衝撃性を持たせると良い。特にアルミラミネートは、熱線を反射するので、屋外使用に適する。発泡ポリウレタンは、スプレーするか塗布して表面をスポンジ状とすることができるので簡便に作製でき、かつ断熱性も良いという利点がある。
【００１４】
ポリエステル、及びポリ塩化ビニルのフィルムは熱伝導率がポリエチレン、ポリプロピレン等に比較して１／２以下であるので、これらのフィルムを片面表面に張り合わせて半断熱性としても、効果を得ることができる。これらは、半断熱であるので、人体接触面をもポリエステル又はポリ塩化ビニル容器としてもよい。
【００１５】
次に、保持時間を長くする方法として、保冷材のほぼ中央で２つに折り曲げるもの（図２）がある。又、２つ折りは、手のひらによく合うため、折り曲げてとじやすく、最適の形状といえる。これは、人体にあてるのを中断したときに図のように折り曲げると上下とも断熱面となり接触面が外気で暖められるのを防ぎ、保持時間が長くなる。人体用保冷材で、温度が１５℃以下ではかなり冷たく、人体にあてたままにしておけないので、あてたり、はずしたりする必要がある。又、ゴルフなどのスポーツをしている途中では、一度、はずしてポケットにしまう必要が生じる。その間に、保冷力が消失するのをこの折り曲げ方式は防ぐことができるので有用である。
【００１６】
なお、断熱面側にも折り曲げることができるようにしてもよい。折り曲げたとき、ボタン、フック，マジックテープ、などの止めをつけておけば、折り曲げ状態を保つことができる。又、折り曲げることのできる回数は３回〜６回などであってもよい。
【００１７】
保持時間は短くなるが、保冷薬剤として、水や水にゲル剤を混ぜた水ゲル、高吸水性高分子に水を含ませたものがあり、本発明の形状により保冷剤となりうる。
【００１８】
【実施例１】
第一工業製薬製ポリエチレングリコール４００と６００を１：４（ｖ／ｖ）又は１：１（ｖ／ｖ）で混合したものと６００のみとを家庭用冷蔵庫で凍結後、室内（２４℃）に戻し、温度変化を測定した（表１）。この結果、１：４と１：１は６００のみより温度が低い。なお１：４は、１：１よりも融解までの時間が長く、６００のみと融解時間にほとんど差がなかったので保冷剤として好ましい。
【００１９】
【表１】
2003339754.tif 000001
【００２０】
【実施例２】
内面ポリエチレン、外面ナイロン製で縦１８ｃｍ、横１２ｃｍの平面袋で、液体５００ｍｌを入れた時、厚み３ｃｍとなる袋の外面の一方に、（株）エポック製の２液混合軟質発泡ウレタンを厚み２ｍｍとなるように塗布し乾燥させた。液体が入るようにネジ口部があり、そこから、和光純薬工業株式会社製ポリエチレングリコール６００（平均分子量６００、融点１７℃）液を３５０ｍｌ入れて、片面断熱保冷材を得た。
【００２１】
【実施例３】
ポリエチレン製袋（縦１３ｃｍ、横２０ｃｍ、厚み０．５ｍｍ）に、ポリエチレングリコール（平均分子量４００、融点７℃）液２５０ｍｌを入れた。この保冷材の片面に両面テープを貼り、その上から、ポリエチレン発泡体で、厚み３ｍｍで、表面にアルミラミネートした保温シート２０ｃｍ×１３ｃｍを貼りつけ、片面断熱保冷材を得た。これは、人体にあてる状態で融解して液温２５℃となるまで約２０分かかり、ロッテ電子製のヒアロンと同等の保持時間であり実用に供することができる。
【図面の簡単な説明】
【図１】
片面表面を２重とし、空洞とした例。
【図２】
ａ  折り曲げ保冷材正面図。
ｂ  折り曲げ保冷材側面図。
【符号の説明】
１    空洞
２    容器
３    保冷用薬剤
４    固定部（脱着可能）
５    人体接触面
６    曲げしろ
７    断熱面
８    止めボタン